КЕРАМИЧЕСКАЯ МАССА ДЛЯ ИЗГОТОВЛЕНИЯ ОБЛИЦОВОЧНОЙ ПЛИТКИ
CERAMIC MIXTURE FOR FACING TILE FABRICATION

Изобретение относится к составам керамических масс, которые могут быть использованы в производстве облицовочной плитки.
Известна керамическая масса, включающая, мас.%: глинистое сырье 15,0-35,0; керамический бой 2,0-5,0; нефелиновый концентрат 15,0-20,0; перлит 15,0-20,0; мел 5,0-10,0; трепел 40,0-45,0 [1].
Задача изобретения состоит в повышении термостойкости изделий, полученных из керамической массы.
Технический результат достигается тем, что в керамической массе для изготовления облицовочной плитки, включающей глинистое сырье, керамический бой, нефелиновый концентрат, вспученный перлит, трепел, компоненты находятся при следующем соотношении, мас.%: глинистое сырье 59,0-61,0; керамический бой 0,1-1,0; нефелиновый концентрат 6,0-8,0; вспученный перлит 6,0-8,0; трепел 24,0-26,0.
В таблице приведены составы керамической массы для изготовления облицовочной плитки.
Компоненты
Состав, мас.%
1
2
3
Глинистое сырье
61,0
60,9
59,0
Керамический бой
1,0
0,1
1,0
Нефелиновый концентрат
6,0
7,0
8,0
Вспученный перлит
6,0
7,0
8,0
Трепел
26,0
25,0
24,0
Термостойкость, °С
~250
~250
~250
Для приготовления керамической массы используют качественное глинистое сырье (беложгущиеся глины) любых месторождений.
2
Компоненты дозируют в требуемых количествах, размалывают до порошкообразного состояния (удельная поверхность 4000-4500 см/г), смешивают и готовят керамическую массу с влажностью 20-25%, из которой пластическим способом формуют облицовочные плитки. Изделия сушат до влажности не более 5%, напыляют на их поверхность слой цветной глазури и при температуре 1100-1200°С проводят обжиг.
Источник информации
1. SU 937416, 1982.